ОГНЕСТОЙКОЕ ОСТЕКЛЕНИЕ

1. Огнестойкое остекление, содержащее, по меньшей мере, один вспучивающийся слой на основе гидратированного силиката щелочного металла, заключенный между листами стекла, где композицию вспучивающегося слоя перед его использованием в остеклении подвергают одной или более обработкам, позволяющим удалить составляющие этой композиции, которые могут способствовать разложению воды под воздействием УФ-лучей.
2. Остекление по п.1, где составляющими, которые могут способствовать разложению воды, являются переходные металлы в виде ионов или частиц.
3. Остекление по п.1, где перед введением в остекление вспучивающуюся композицию фильтруют для удаления, по меньшей мере, 95% присутствующих нерастворимых частиц, которые составляют более чем 10 мкм, предпочтительно более чем 5 мкм.
4. Остекление по п.1, где вспучивающаяся композиция содержит эффективное количество, по меньшей мере, одного агента для образования комплексов с переходными металлами, вероятно присутствующими в композиции.
5. Остекление по п.4, где комплексообразующий агент или агенты, присутствующие в композиции вспучивающегося слоя, выбирают из таких, которые стабильны в сильно щелочной среде.
6. Остекление по п.4, где комплексообразующий агент или агенты выбирают таким образом, чтобы их эффективные концентрации не вызывали окрашивание слоя или вызывали самое большее слегка серое или голубоватое окрашивание.
7. Остекление по п.4, где комплексообразующий агент или агенты выбирают из соединений одной из следующих групп:
аминокарбоновые кислоты и их соли,
фосфоновые кислоты и их соли,
гидроксикарбоксилаты,
акрилаты углеводородов.
8. Остекление по п.7, где вспучивающийся слой содержит, по меньшей мере, один из комплексообразующих агентов из группы, содержащей: аминотриметилен фосфоновую кислоту (АТМФ), этилендиаминтетраметилен фосфоновую кислоту (ЭДТМФ), гидрометилен-1,1-дифосфоновую кислоту (ГМДФ), гексаметилендиаминотетраметилен фосфоновую кислоту (ГЕДТМФ), диэтилентриаминпентаметилен фосфоновую кислоту (ДТПМФ), гидроксиэтилиден дифосфоновую кислоту (ГЭДФ).
9. Остекление по п.7, где вспучивающийся слой содержит, по меньшей мере, один из комплексообразующих агентов из группы, содержащей:
этилендиаминтетрауксусную кислоту (ЭДТК), диэтилентетраминпентауксусную кислоту (ДТПК), (S,S) этилендиамин-N,N-диянтарную кислоту (ЭДДК), нитрилотриуксусную кислоту (НТК).
10. Остекление по любому из пп.4-9, где вспучивающийся слой содержит комплексообразующий агент или агенты в достаточном процентном содержании по массе для образования комплексов со всеми ионами переходных металлов, содержащимися в композиции на основе силиката щелочного металла.
11. Остекление по п.10, где вспучивающийся слой содержит комплексообразующий агент или агенты в процентном содержании по массе от 0,1 до 2%.
12. Пленка из вспучивающегося материала на основе гидратированного силиката щелочного металла, где композицию перед ее использованием в остеклении подвергают одной или более обработкам, позволяющим удалить составляющие такой композиции, которые могут способствовать разложению воды под воздействием УФ-лучей.